(57)【特許請求の範囲】
【請求項１】
金属製の接続対象物と、
前記接続対象物上に配置された半導体チップとを含み、
前記半導体チップは、前記半導体チップの裏面側から順に配置された合金層および金属製の接合材のみを介して前記接続対象物に接続されており、
前記合金層は、前記接続対象物と同一の金属材料および前記半導体チップと同一の半導体材料を含む合金からなる、半導体装置。
【請求項２】
前記合金層は、前記半導体チップの裏面と一体を成し、前記半導体チップの裏面全域を形成している、請求項１に記載の半導体装置。
【請求項３】
前記接合材は、前記合金層の側部を被覆している、請求項１または２に記載の半導体装置。
【請求項４】
前記接続対象物における前記半導体チップが配置された部分には凹部が形成されており、
前記接合材は、前記凹部に入り込んでいる、請求項１〜３のいずれか一項に記載の半導体装置。
【請求項５】
前記凹部は、平面視において前記半導体チップの面積よりも大きい面積で形成されている、請求項４に記載の半導体装置。
【請求項６】
前記半導体チップに接続されたワイヤをさらに含む、請求項１〜５のいずれか一項に記載の半導体装置。
【請求項７】
前記接続対象物の表面を覆うＡｇめっき膜と、
前記半導体チップに接続されたＣｕまたはＡｕを含むワイヤとをさらに含む、請求項１〜５のいずれか一項に記載の半導体装置。
【請求項８】
前記接続対象物および前記半導体チップを封止する封止樹脂をさらに含む、請求項１〜７のいずれか一項に記載の半導体装置。
【請求項９】
前記接続対象物は、Ｃｕ系接続対象物であり、
前記半導体チップは、Ｓｉ系半導体チップであり、
前記合金層は、ＳｉＣｕ合金層である、請求項１〜８のいずれか一項に記載の半導体装置。
【請求項１０】
前記接合材は、Ｐｂ系接合材である、請求項１〜９のいずれか一項に記載の半導体装置。
【請求項１１】
Ｃｕ系接続対象物と、
前記Ｃｕ系接続対象物上に配置されたＳｉ系半導体チップとを含み、
前記半導体チップは、前記半導体チップの裏面側から順に配置されたＳｉＣｕ合金層およびＰｂ系接合材のみを介して前記Ｃｕ系接続対象物に接続されている、半導体装置。
【請求項１２】
半導体チップを金属製の接合材を介して金属製の接続対象物に接続する工程と、
少なくとも前記接合材が溶融する温度で前記半導体チップを加熱することにより、前記半導体チップの裏面に、前記接続対象物の金属材料および前記半導体チップの半導体材料を含む合金層を成長させる工程とを含む、半導体装置の製造方法。
【請求項１３】
前記半導体チップと一体を成し、かつ、前記半導体チップの裏面全域を形成するように前記合金層を成長させる、請求項１２に記載の半導体装置の製造方法。
【請求項１４】
脱酸素雰囲気中で前記半導体チップを加熱し、前記合金層を成長させる、請求項１２または１３に記載の半導体装置の製造方法。
【請求項１５】
窒素ガス雰囲気中で前記半導体チップを加熱し、前記合金層を成長させる、請求項１２〜１４のいずれか一項に記載の半導体装置の製造方法。
【発明の詳細な説明】
【技術分野】
【０００１】
本発明は、半導体装置およびその製造方法に関する。
【背景技術】
【０００２】
特許文献１は、半導体チップと、半導体チップに接合されたダイパッドとを備える半導体装置を開示している。半導体チップの裏面には、Ａｕ，Ｎｉ，Ａｇ等を含有する裏面メタルとＡｇめっき膜とがこの順に形成されている。この裏面メタルとダイパッドとが接合材を介して接続されることによって、半導体チップにダイパッドが接合されている。
【先行技術文献】
【特許文献】
【０００３】
【特許文献１】特開２０１０−２５８２３１号公報
【発明の概要】
【発明が解決しようとする課題】
【０００４】
特許文献１では、半導体チップの裏面に裏面メタルやめっき膜を形成し、接合材に対する濡れ性を確保することにより、半導体チップを接続対象物に接続している。しかしながら、この構成では、裏面メタルやめっき膜を形成するための金属材料を別途用意し、しかも、それらの形成工程を追加しなければならず、必要とされる金属材料の増加および工数の増加に伴い半導体装置のコストが増大する。裏面メタルやめっき膜を形成しないことで、この問題を解決できるかもしれないが、この場合、接合材に対する半導体チップの濡れ性が不十分になる結果、半導体チップを接続対象物に接続させることができないという問題が生じる。
【０００５】
そこで、本発明は、半導体チップと接続対象物とを良好に接続できると共に、コスト削減に寄与できる半導体装置およびその製造方法を提供することを目的とする。
【課題を解決するための手段】
【０００６】
本発明の一局面は、金属製の接続対象物と、前記接続対象物上に配置された半導体チップとを含み、前記半導体チップは、前記半導体チップの裏面側から順に配置された合金層および金属製の接合材のみを介して前記接続対象物に接続されており、前記合金層は、前記接続対象物と同一の金属材料および前記半導体チップと同一の半導体材料を含む合金からなる、半導体装置を提供する。このような半導体装置は、たとえば、以下のような半導体装置の製造方法により製造される。
【０００７】
すなわち、半導体装置の製造方法は、半導体チップを金属製の接合材を介して金属製の接続対象物上に接続する工程と、少なくとも前記接合材が溶融する温度で前記半導体チップを加熱することにより、前記半導体チップの裏面に、前記接続対象物の金属材料および前記半導体チップの半導体材料を含む合金層を成長させる工程とを含む。
この方法によれば、金属製の接合材の溶融によって接続対象物に含まれる金属材料が接合材中に拡散する。これにより、半導体チップの裏面に、接続対象物の金属材料と前記半導体チップの半導体材料とを含む合金層が形成される。この合金層により、接合材に対する半導体チップの濡れ性を向上させることができるから、半導体チップと接続対象物とを接合材を介して良好に接続できる。しかも、半導体チップの裏面の合金層は、接続対象物の金属材料と前記半導体チップの半導体材料とによって形成されるから、裏面メタルやめっき膜を形成するための金属材料を別途用意したり、それらの形成工程を追加したりする必要がない。その結果、比較的シンプルな構造であり、コスト削減に寄与できる半導体装置およびその製造方法を提供できる。
【０００８】
前記製造方法において、前記半導体チップと一体を成し、かつ、前記半導体チップの裏面全域を形成するように前記合金層を成長させてもよい。この方法によれば、半導体チップと接続対象物とをより一層良好に接続できる。
前記製造方法において、脱酸素雰囲気中で前記半導体チップを加熱し、前記合金層を成長させることが好ましい。この方法によれば、少なくとも接続対象物および半導体チップの酸化を回避できるから、合金層中に酸化物が介在（混入）するのを効果的に抑制できる。これにより、良好な合金層を形成できるから、半導体チップと接続対象物とをより一層良好に接続できる。前記製造方法において、窒素ガス雰囲気中で前記半導体チップを加熱し、前記合金層を成長させてもよい。
【０００９】
前記半導体装置において、前記合金層は、前記半導体チップと一体を成し、かつ、前記半導体チップの裏面全域を形成していることが好ましい。この構成によれば、半導体チップと接続対象物とをより一層良好に接続できる。
前記半導体装置において、前記接合材は、前記合金層の側部を被覆していることが好ましい。この構成によれば、接合材に対する半導体チップの接触面積が増大するから、半導体チップと接続対象物とをより一層良好に接続できる。
【００１０】
前記半導体装置において、前記接続対象物における前記半導体チップが配置された部分には凹部が形成されており、前記接合材は、前記凹部に入り込んでいることが好ましい。また、前記凹部は、平面視において前記半導体チップの面積よりも大きい面積で形成されていることが好ましい。
前記半導体装置の製造方法において、接続対象物では、金属材料の拡散に伴って当該接続対象物を構成する金属材料の一部が失われる。そのため、拡散した金属材料の質量に対応する容積の凹部が半導体チップが配置された部分に形成される。接合材は、溶融によってこの凹部を埋めつつ、接続対象物と半導体チップとを接続させる。これにより、接続対象物に対する接合材のアンカー効果を向上できるので、半導体チップと接続対象物との接続強度を向上できる。また、この構成に加えて、前記接合材が前記合金層の側部を被覆する構成を採用することによって、接合材に対する半導体チップの接触面積を効果的に増大させることができる。これにより、半導体チップと接続対象物との接続強度をより一層向上できる。
【００１１】
前記半導体装置は、前記半導体チップに接続されたワイヤをさらに含んでいてもよい。前記半導体装置は、前記接続対象物の表面を覆うＡｇめっき膜と、前記半導体チップに接続されたＣｕまたはＡｕを含むワイヤとをさらに含んでいてもよい。前記半導体装置は、前記接続対象物および前記半導体チップを封止する封止樹脂をさらに含んでいてもよい。
前記半導体装置において、前記接続対象物は、Ｃｕ系接続対象物であり、前記半導体チップは、Ｓｉ系半導体チップであり、前記合金層は、ＳｉＣｕ合金層であってもよい。前記接合材は、Ｐｂ系接合材であってもよい。
【００１２】
本発明の他の局面は、Ｃｕ系接続対象物と、前記Ｃｕ系接続対象物上に配置されたＳｉ系半導体チップとを含み、前記半導体チップは、前記半導体チップの裏面側から順に配置されたＳｉＣｕ合金層およびＰｂ系接合材のみを介して前記Ｃｕ系接続対象物に接続されている、半導体装置を提供する。この構成によれば、前述のように、半導体チップと接続対象物と良好に接続できると共に、比較的シンプルな構造であり、コスト削減に寄与できる半導体装置を提供できる。
【図面の簡単な説明】
【００１３】
【図１Ａ】図１Ａは、本発明の第１実施形態に係る半導体装置の斜視図である。
【図１Ｂ】図１Ｂは、図１Ａに示す半導体装置の平面図である。
【図２】図２は、図１Ａに示すII-II線に沿う断面図である。
【図３】図３は、図２の一点鎖線で囲んだ領域の拡大断面図である。
【図４Ａ】図４Ａは、図１Ａに示す半導体装置の製造工程の一部を示す断面図である。
【図４Ｂ】図４Ｂは、図４Ａの次の工程を示す断面図である。
【図４Ｃ】図４Ｃは、図４Ｂの次の工程を示す断面図である。
【図５】図５は、本発明の第２実施形態に係る半導体装置の斜視図である。
【図６】図６は、図５に示すVI-VI線に沿う断面図である。
【図７Ａ】図７Ａは、図５に示す半導体装置の製造工程の一部を示す断面図である。
【図７Ｂ】図７Ｂは、図７Ａの次の工程を示す断面図である。
【図７Ｃ】図７Ｃは、図７Ｂの次の工程を示す断面図である。
【図７Ｄ】図７Ｄは、図７Ｃの次の工程を示す断面図である。
【図８】図８は、第３実施形態に係る半導体装置の斜視図である。
【図９】図９は、第４実施形態に係る半導体装置の斜視図である。
【図１０】図１０は、一の例に係る半導体パッケージの断面図である。
【図１１】図１１は、他の例に係る半導体パッケージの断面図である。
【図１２】図１２は、さらに他の例に係る半導体パッケージの外観図である。
【発明を実施するための形態】
【００１４】
以下では、本発明の実施形態を、添付図面を参照して詳細に説明する。
＜第１実施形態＞
図１Ａは、本発明の第１実施形態に係る半導体装置１の斜視図である。図１Ｂは、図１Ａに示す半導体装置１の平面図である。図２は、図１Ａに示すII-II線に沿う断面図である。図３は、図２の一点鎖線で囲んだ領域Ｄの拡大断面図である。
【００１５】
半導体装置１は、フレーム２を含む。フレーム２は、Ｃｕ系の金属薄板からなる。フレーム２は、たとえば、Ｃｕ−Ｆｅ系合金、Ｃｕ−Ｚｒ系合金のようにＣｕを主成分として含む金属の他、Ｆｅ等のＣｕ以外の金属を主成分として含み、Ｃｕを副成分として含む金属（たとえば、Ｃｕが添加された４２アロイ等）であってもよい。むろん、フレーム２は、純度９５％以上の高純度銅、純度９９．９９％（４Ｎ）以上の高純度銅、純度９９．９９９９％（６Ｎ）以上の高純度銅等であってもよい。フレーム２の厚さは、たとえば１００μｍ以上６００μｍ以下であってもよい。
【００１６】
フレーム２は、金属製の接続対象物の一例としてのダイパッド３と、リード４とを含む。本実施形態では、リード４がダイパッド３の片側にしか配置されていない例を示しているが、リード４は、ダイパッド３の両側に配置されていてもよいし、ダイパッド３を取り囲むようにその周囲に配置されていてもよい。このダイパッド３上には、半導体チップ５が配置されている。
【００１７】
半導体チップ５は、本実施形態では、Ｓｉ系の半導体チップである。半導体チップ５は、たとえばＳｉ基板を含んでいてもよいし、ＳｉＣ基板を含んでいてもよい。半導体チップ５は、扁平な直方体形状に形成されており、ダイパッド３に対向する裏面５ａと、その反対の表面５ｂと、裏面５ａおよび表面５ｂを接続する側面５ｃとを有している。半導体チップ５は、その表面５ｂに電極パッド６を有している。
【００１８】
電極パッド６は、ボンディングワイヤ７を介してリード４に電気的に接続されている。ボンディングワイヤ７は、本実施形態では、Ａｌを含むＡｌワイヤである。一方、半導体チップ５は、裏面５ａ側において、半導体チップ５側から順に配置された合金層８および金属製の接合材９を介してダイパッド３に接続されている。なお、ダイパッド３が外部端子を兼ねており通電する場合等は、半導体チップ５は、合金層８および金属製の接合材９を介してダイパッド３に電気的に接続されていてもよい。
【００１９】
合金層８は、ダイパッド３の金属材料および半導体チップ５の半導体材料を含む。合金層８は、本実施形態では、ＳｉＣｕ合金層である。合金層８は、半導体チップ５と一体を成し、かつ、半導体チップ５の裏面５ａ全域を形成している。また、合金層８の側部１０は、半導体チップ５の側面５ｃの一部を形成しており、半導体チップ５の側面５ｃに対して平坦に形成されている。合金層８の厚さは、たとえば、５μｍ以上５０μｍ以下であってもよい。
【００２０】
接合材９は、Ｐｂを主成分に含むＰｂ系半田からなり、たとえば２４２℃以上３４２℃以下の融点を有する高融点半田を含む。接合材９は、１ｗｔ％以上１０ｗｔ％以下のＳｎを含んでいてもよい。接合材９は、Ｐｂ−１０Ｓｎ，Ｐｂ−１Ｓｎ、Ｐｂ−３Ｓｎ−１Ａｇ，Ｐｂ−Ｓｎ−１Ａｇ等であってもよい。なお、接合材９に対する合金層８の濡れ性は、接合材９に対する半導体チップ５の濡れ性よりも大きい。接合材９の厚さは、たとえば、１０μｍ以上５０μｍ以下であってもよい。
【００２１】
図３を参照して、合金層８は、半導体チップ５の角部において、他の部分（より具体的には、半導体チップ５の内方部の合金層８）よりも厚く形成された厚膜部１１を有している。厚膜部１１は、半導体チップ５の側面５ｃに沿ってダイパッド３側および表面５ｂ側に向けて延びるように形成（厚化）されている。ダイパッド３における半導体チップ５が配置された部分には凹部１２が形成されている。この凹部１２は、半導体チップ５の表面５ｂの法線方向から見た平面視において半導体チップ５の面積よりも大きい面積で形成されており、半導体チップ５の側面５ｃを取り囲んでいる。
【００２２】
凹部１２における半導体チップ５の角部に対向する部分には、凹部１２の底部とダイパッド３の表面とを接続する滑らかな傾斜部１２ａが形成されている。傾斜部１２ａは、平面視において少なくとも一部が半導体チップ５外の領域に位置している。傾斜部１２ａは、たとえば半導体チップ５の角部を中心とする略円弧状の軌跡を描くように形成されている。接合材９は、凹部１２に入り込むように形成されており、半導体チップ５の裏面５ａの全域、つまり合金層８を被覆している。さらに、接合材９は、合金層８の側部１０を被覆している。
図４Ａ〜図４Ｃは、図１Ａに示す半導体装置１の製造工程の一部を示す断面図である。なお、図４Ａ〜図４Ｃは、図２に対応する断面図である。
【００２３】
半導体装置１を製造するには、まず、プレス加工により形成されたダイパッド３およびリード４を含むフレーム２が用意される。次に、図４Ａに示すように、たとえば公知のダイボンダ１５を用いて、Ｐｂ系半田からなる接合材９がダイパッド３上に塗布された後、半導体チップ５が配置される。次に、少なくとも接合材９が溶融する温度（たとえば、３５０℃以上４００℃以下の温度）で数秒〜数十秒間、リフローが実行される。これにより、半導体チップ５が接合材９を介してダイパッド３上に接続される。半導体チップ５の裏面５ａは、より具体的には、剥き出し面であり接合材９に対して直接接続される。
【００２４】
次に、図４Ｂに示すように、たとえば公知の熱処理炉１６を用いて、少なくとも接合材９が溶融する温度（たとえば、３５０℃以上４００℃以下の温度）で半導体チップ５が加熱される。半導体チップ５は、脱酸素雰囲気中で、１０分以上、より具体的には３０分から６０分の間、加熱される。脱酸素雰囲気とは、熱処理炉１６中の酸素濃度が極めて低い雰囲気（たとえば、酸素濃度０．１％以下の雰囲気）のことを言う。本実施形態では、窒素ガス（窒素濃度９５％程度）および水素ガス（水素濃度５％程度）の混合雰囲気中で、半導体チップ５が加熱される。
【００２５】
熱処理が開始されると、接合材９の溶融が始まる。接合材９が溶融すると、ダイパッド３のＣｕが接合材９中に拡散する。この拡散したＣｕが半導体チップ５のＳｉと反応することにより、ダイパッド３のＣｕと半導体チップ５のＳｉとを含むＳｉＣｕ合金層８が、半導体チップ５の裏面５ａ全域に成長する。そして、ダイパッド３では、Ｃｕの拡散に伴って当該ダイパッド３を形成するＣｕの一部が失われる。そのため、図４Ｃに示すように、拡散したＣｕの質量に対応する容積の凹部１２が半導体チップ５が配置された部分に形成される。
【００２６】
この時、半導体チップ５の角部は、他の部分（たとえば半導体チップ５の内方部）に比してダイパッド３に対向する面積が大きい。したがって、半導体チップ５の角部では、他の部分に比して反応するＣｕ量が多くなる結果、当該他の部分よりも厚い厚膜部１１が形成される。一方、ダイパッド３における半導体チップ５の角部に対向する部分では、半導体チップ５の角部を中心とする略円弧状にＣｕが失われる。その結果、傾斜部１２ａを有し、平面視において半導体チップ５の面積よりも大きい面積の凹部１２が形成される。接合材９は、溶融によってこの凹部１２を埋めつつ、合金層８の側部１０を被覆し、ダイパッド３と半導体チップ５とを接続させる。
【００２７】
なお、半導体チップ５の加熱時間は、合金層８の形成（成長）に十分な時間であればよく、上記時間に限定されるものではない。また、半導体チップ５は、連続的に加熱されてもよいし、所定時間（たとえば１０分）毎に冷却時間を挟んで断続的に加熱されてもよい。また、本実施形態では、熱処理炉１６で半導体チップ５を加熱した例について説明したが、ダイボンダ１５内で同様の条件の下、半導体チップ５を加熱してもよい。
【００２８】
その後、半導体チップ５の電極パッド６とリード４とを接続させるボンディングワイヤ７が取り付けられ、封止樹脂によりフレーム２、半導体チップ５、接合材９等が封止される。このようにして、半導体装置１が製造される。
以上、本実施形態では、半導体チップ５の裏面５ａに、ダイパッド３のＣｕと半導体チップ５のＳｉとを含む合金層８が形成される。この合金層８により、接合材９に対する半導体チップ５の濡れ性を向上させることができるから、半導体チップ５とダイパッド３とを接合材９を介して良好に接続できる。しかも、この合金層８は、半導体チップ５と一体を成し、かつ、半導体チップ５の裏面５ａ全域を形成しているから、半導体チップ５とダイパッド３とをより一層良好に接続できる。
【００２９】
また、半導体チップ５の裏面５ａの合金層８は、ダイパッド３のＣｕと半導体チップ５のＳｉとによって形成されるから、裏面メタルやめっき膜を形成するための金属材料を別途用意したり、それらの形成工程を追加したりする必要がない。その結果、比較的シンプルな構造であり、コスト削減に寄与できる半導体装置１およびその製造方法を提供できる。
【００３０】
また、本実施形態では、接合材９は、凹部１２内でダイパッド３と半導体チップ５を接続し、かつ、半導体チップ５の側面５ｃ側で合金層８の側部１０を被覆している。これにより、ダイパッド３に対する接合材９のアンカー効果を向上できると共に、接合材９に対する半導体チップ５の接触面積を増大させることができる。その結果、半導体チップ５とダイパッド３との接続強度をより一層向上できる。
【００３１】
また、本実施形態の製造方法では、脱酸素雰囲気中、より具体的には、窒素ガスおよび水素ガスの混合雰囲気中で半導体チップ５を加熱し、合金層８を成長させている。この方法によれば、少なくともダイパッド３および半導体チップ５の酸化を回避できるから、合金層８中に酸化物が介在（混入）するのを効果的に抑制できる。これにより、良好な合金層８を形成できるから、半導体チップ５とダイパッド３とをより一層良好に接続できる。
＜第２実施形態＞
図５は、本発明の第２実施形態に係る半導体装置２１の斜視図である。図６は、図５に示すVI-VI線に沿う断面図である。図５および図６において、前述の図１Ａおよび図２等に示された部分に対応する部分については同一の参照符号を付して、説明を省略する。半導体装置２１は、フレーム２の表面を覆うＡｇめっき膜２２と、リード４および半導体チップ５に接続されたボンディングワイヤ２３とをさらに含む。ボンディングワイヤ２３は、本実施形態では、ＡｕまたはＣｕを含むワイヤからなる。前述の凹部１２は、Ａｇめっき膜２２を貫通するように形成されており、接合材９は、ダイパッド３およびＡｇめっき膜２２に接している。その他の点は、前述の半導体装置１と同様である。
【００３２】
図７Ａ〜図７Ｄは、図５に示す半導体装置２１の製造工程の一部を示す断面図である。
半導体装置２１を製造するには、まず、Ａｇめっき処理が表面に施された金属薄板が用意される。Ａｇめっき処理は、たとえばレジストマスクを用いた部分めっき処理であってもよい。次に、金属薄板がプレス加工されて、Ａｇめっき膜２２が表面に形成されたフレーム２が形成される。次に、図７Ａに示すように、図４Ａと同様の工程が実行されて、半導体チップ５が接合材９を介してダイパッド３上に接続される。
【００３３】
次に、図７Ｂに示すように、前述の図４Ｂと同様の条件下で、半導体チップ５が熱処理炉１６にて加熱される。熱処理が開始されると、接合材９の溶融が始まる。接合材９が溶融すると、接合材９は、Ａｇめっき膜２２内に溶け込み、進入する。そして、接合材９がＡｇめっき膜２２内に進入すると、図７Ｃに示すように、ダイパッド３のＣｕが接合材９中に拡散する。この拡散したＣｕが半導体チップ５のＳｉと反応することにより、ダイパッド３のＣｕと半導体チップ５のＳｉとを含むＳｉＣｕ合金層８が、半導体チップ５の裏面５ａ全域に成長する。
【００３４】
一方、ダイパッド３では、Ｃｕの拡散に伴って当該ダイパッド３を形成するＣｕの一部が失われる。そのため、図７Ｄに示すように、拡散したＣｕの質量に対応する容積の凹部１２が半導体チップ５が配置された部分に形成される。ここで形成される凹部１２の具体的な構成は、前述の図４Ｃにおいて説明したものと略同様であるので、説明を省略する。以上、本実施形態によっても、前述の実施形態において述べた効果と同様の効果を奏することができる。
＜第３実施形態＞
図８は、第３実施形態に係る半導体装置３１の斜視図である。半導体装置３１が前述の半導体装置１（図１Ａ等参照）と異なる点は、接合材９の全体が、凹部１２内に配置されている点である。接合材９は、凹部１２内で合金層８の側部１０の一部を被覆していてもよい。半導体装置３１のその他の構成は、前述の半導体装置１と略同様である。このような構成によっても、半導体チップ５とダイパッド３とを良好に接続できると共に、コスト削減に寄与できる半導体装置１およびその製造方法を提供できる。図８において、前述の半導体装置１に対応する部分については同一の参照符号を付して、説明を省略する。
＜第４実施形態＞
図９は、第４実施形態に係る半導体装置３２の斜視図である。半導体装置３２が前述の半導体装置２１（図６等参照）と異なる点は、接合材９の全体が、凹部１２内に配置されている点である。接合材９は、凹部１２内で合金層８の側部１０の一部を被覆していてもよい。半導体装置３２のその他の構成は、前述の半導体装置２１と略同様である。このような構成によっても、半導体チップ５とダイパッド３とを良好に接続できると共に、コスト削減に寄与できる半導体装置１およびその製造方法を提供できる。図９において、前述の半導体装置２１に対応する部分については同一の参照符号を付して、説明を省略する。
【００３５】
以上、本発明の複数の実施形態について説明したが、本発明はさらに他の形態で実施することもできる。
たとえば、前述の各実施形態では、Ｃｕ系ダイパッド３、Ｓｉ系半導体チップ５およびＰｂ系接合材９を用いて、ＳｉＣｕ合金層８が形成された例について説明した。しかしながら、ダイパッド３の金属材料、半導体チップ５の半導体材料および接合材９の材料は、Ｃｕ系、Ｓｉ系、Ｐｂ系に限定されるものではない。ダイパッド３、半導体チップ５および接合材９を用いて合金層８を形成し、ダイパッド３と半導体チップ５とを接続できるのであれば、種々の金属材料、半導体材料および接合材を使用できる。
【００３６】
また、前述の各実施形態に適用される半導体チップ５は、表面５ｂから裏面５ａに至る電流経路を有するいわゆる縦型の半導体素を含んでいてもよいし、表面５ｂに対して平行な電流経路を有するいわゆる横型の半導体素子を含んでいてもよい。半導体チップ５は、たとえば、抵抗、コンデンサ、ダイオード、バイポーラトランジスタ、ＭＩＳＦＥＴ、ＩＧＢＴ等の半導体素子を含んでいてもよい。また、半導体チップ５は、これら半導体素子の組み合わせにより、ＬＳＩ等の集積回路を含んでいてもよい。
【００３７】
また、前述の各実施形態において、半導体装置１，２１,３１は、フレーム２、半導体チップ５、接合材９等がモールド樹脂で封止されることによって、図１０〜図１２に示すように半導体パッケージとして構成されていてもよい。
図１０は、一の例に係る半導体パッケージ４１の断面図である。
半導体パッケージ４１は、ＳＯＰ（Small Outline Package）タイプの半導体パッケージである。半導体パッケージ４１は、前述のフレーム２と、前述の半導体チップ５と、これらを封止するモールド樹脂４２とを含む。モールド樹脂４２は、エポキシ樹脂であってもよい。フレーム２は、前述のダイパッド３および複数の前述のリード４を含む。フレーム２の表面には、Ａｇめっき膜２２が形成されていてもよい。半導体チップ５は、前述の第１〜第４実施形態で説明した通り、前述の合金層８および接合材９を介してダイパッド３上に接続されている。
【００３８】
複数のリード４は、ダイパッド３の両側に配置されていてもよいし、ダイパッド３を取り囲むようにその周囲に配置されていてもよい。複数のリード４の一部は、外部接続される外部端子としてモールド樹脂４２から露出している。複数のリード４は、モールド樹脂４２内において、ボンディングワイヤ７，２３を介して半導体チップ５の電極パッド６に電気的に接続されている。複数のリード４の幾つかは、ダイパッド３を支持するようにダイパッド３と一体的に形成されていてもよい。
【００３９】
図１１は、他の例に係る半導体パッケージ４５の断面図である。
半導体パッケージ４５は、ＱＦＮ（Quad For Non Lead Package）タイプの半導体パッケージである。半導体パッケージ４５は、前述のフレーム２と、前述の半導体チップ５と、これらを封止するモールド樹脂４２とを含む。フレーム２は、前述のダイパッド３および複数の前述のリード４を含む。フレーム２の表面には、Ａｇめっき膜２２が形成されていてもよい。半導体チップ５は、前述の第１〜第４実施形態で説明した通り、前述の合金層８および接合材９を介してダイパッド３上に接続されている。
【００４０】
ダイパッド３の下面は、モールド樹脂４２から露出しており、ヒートシンクの機能を兼ねている。ダイパッド３は、外部接続される外部端子の機能を兼ねていてもよい。複数のリード４は、ダイパッド３の両側に配置されていてもよいし、ダイパッド３を取り囲むようにその周囲に配置されていてもよい。リード４の下面は、外部接続される外部端子としてモールド樹脂４２から露出している。リード４の上面には、ボンディングワイヤ７，２３が接続されている。ボンディングワイヤ７，２３は、半導体チップ５の電極パッド６に電気的に接続されている。
【００４１】
図１２は、さらに他の例に係る半導体パッケージ４６の外観図である。
半導体パッケージ４６は、ＴＯ−２２０等のいわゆるＴＯ（Transistor Outline）系の半導体パッケージである。半導体パッケージ４６は、前述のフレーム２と、前述の半導体チップ５と、これらを封止するモールド樹脂４２とを含む。フレーム２は、前述のダイパッド３および複数の前述のリード４を含む。フレーム２の表面には、Ａｇめっき膜２２が形成されていてもよい。半導体チップ５は、前述の第１〜第４実施形態で説明した通り、前述の合金層８および接合材９を介してダイパッド３上に接続されている。
【００４２】
複数のリード４には、３つの端子４７，４８，４９が含まれる。３つの端子４７，４８，４９は、ダイパッド３の方側に互いに間隔を空けて配置されている。３つの端子４７，４８，４９のうち中央の端子４８は、ダイパッド３と一体的に形成されている。３つの端子４７，４８，４９のうち両側の端子４７，４９は、中央の端子４８を両側から挟むように配置されている。両側の端子４７，４９は、それぞれボンディングワイヤ７，２３によって半導体チップ５の電極パッド６に電気的に接続されている。３つの端子４７，４８，４９の一部は、外部接続される外部端子としてモールド樹脂４２から露出している。
【００４３】
なお、半導体パッケージの形式は、図１０〜図１２の形式に制限されない。したがって、ＤＦＰ（Dual Flat Package）、ＤＩＰ（Dual Inline Package）、ＱＦＰ（Quad Flat Package）、ＳＩＰ（Single Inline Package）、ＳＯＪ（Small Outline J-leaded Package）等の公知の半導体パッケージや、これらに類する種々の半導体パッケージが適用されてもよい。
【００４４】
その他、特許請求の範囲に記載された事項の範囲で種々の設計変更を施すことが可能である。
【符号の説明】
【００４５】
１      半導体装置
３      ダイパッド（接続対象物）
５      半導体チップ
７      ボンディングワイヤ
８      合金層（ＳｉＣｕ合金層）
９      接合材
１０    接合材の側部
１２    凹部
２１    半導体装置
２２    Ａｇめっき膜
２３    ボンディングワイヤ
【図１Ａ】
0006598151.tif 000002
【図１Ｂ】
0006598151.tif 000003
【図２】
0006598151.tif 000004
【図３】
0006598151.tif 000005
【図４Ａ】
0006598151.tif 000006
【図４Ｂ】
0006598151.tif 000007
【図４Ｃ】
0006598151.tif 000008
【図５】
0006598151.tif 000009
【図６】
0006598151.tif 000010
【図７Ａ】
0006598151.tif 000011
【図７Ｂ】
0006598151.tif 000012
【図７Ｃ】
0006598151.tif 000013
【図７Ｄ】
0006598151.tif 000014
【図８】
0006598151.tif 000015
【図９】
0006598151.tif 000016
【図１０】
0006598151.tif 000017
【図１１】
0006598151.tif 000018
【図１２】
0006598151.tif 000019